사용 하 는 PC 를 비 교예 1 에서 얻 어 진 PC 를 사용 하 는 것 이외 에 는 , 실시 예 2 와 마찬가지 로 행했 다 . F - PC 펠릿 으로부터 GF 를 제거 하 여 얻 어 진 공중합 PC 로부터 제작 한 클로로폼 용액 ( 10 질량 %) 의 흡광도 를 측정 하 면 , 420 nm 에 있 어서 의 흡광도 ( 광로 길 이 50 mm ) 는 0 . 79 였 다 . 비 교예 2 에서 얻 어 진 컴 파운드 의 황변 도 는 커서 , 외관 불량 을 야기 함 을 알 수 있 다 .